다른 실시 예 에서 , 상기 에서 개시 된 편향 온도 값 은 0 . 45 MPa 의 부하 에서 ISO 75 - 1 : 2013 방법 B 시험 에 따라 측정 된다 . 발명자 는 1 . 82 MPa 의 하중 에서 ASTM D 648 - 07 에 따라 측정 된 81 , 123 , 153 , 173 , 188 , 203 , 237 , 273 , 287 . 320 º C 이상 의 다양 한 실시 예 에서 편향 온도 를 가지 는 구성 을 포함 한 유기상 을 선택 하 는 것 이 중요 하 다는 것 을 발견 했 다 . 다른 실시 예 에서 는 편향 온도 가 ASTM D 648 - 07 1 . 82 MPa 의 하중 또는 5 . 0 MPa 의 하중 으로 ASTM D 648 - 07 시험 조건 에 따라 또는 8 . 0 MPa 의 부하 를 수반 ASTM D 648 - 07 시험 조건 에 따라 , 또는 ISO 75 - 1 2013 방법 에 의한 1 . 8 MPa 의 하중 을 가진 시험 조건 에서 40 , 61 , 76 , 94 , 94 , 102 , 118 , 137 , 143 , 또한 168 º C 이상 에서 유기상 은 포함 되 어 진다 . 일부 응용 에서 , 본 발명자 는 120 , 185 , 230 , 260 , 282 , 305 , 355 , 355 , 410 , 430 º C 이상 인 Vitcat 연화 온도 를 갖 는 성분 을 포함 하 는 유기상 을 선택 하 는 것 이 중요 한 것 으로 밝혀졌 다 . 505 º C 이상 에서 도 편향 온도 및 Vitcat 연화 온도 에 대한 테스트 조건 이 문서 끝 에 공개 되 어 있 다 .